(57)【要約】【課題】熱伝導に優れたアルミニウム合金から成るものでありながら、熱伝達のネックとなっている陽極酸化皮膜と母材との界面における熱伝達能や、表面における熱放射性を向上させることができ、もって耐熱性及び耐凝着性と良好な熱伝達性及び熱放射性を両立させることができるアルミニウム合金製部品を提供する。【解決手段】所定部位に陽極酸化皮膜を備えたアルミニウム合金から成る部品において、上記陽極酸化皮膜に銀及び／又は銅を含有させる。より好適には、アルミニウム合金母材との界面から少なくとも１μｍまでの範囲に質量比で２〜３０％の銀及び／又は銅を偏在させる。【選択図】なし【特許請求の範囲】
【請求項１】
陽極酸化皮膜を備えたアルミニウム合金から成り、上記陽極酸化皮膜が銀及び／又は銅を含有していることを特徴とするアルミニウム合金製部品。
【請求項２】
銀及び／又は銅が陽極酸化皮膜と母材との界面部に偏在しており、上記陽極酸化皮膜における母材との界面から少なくとも１μｍまでの範囲に２〜３０質量％の銀及び／又は銅を含有していることを特徴とする請求項１に記載のアルミニウム合金製部品。
【請求項３】
内燃機関用のピストンであって、該ピストンの冠面部、冠面裏部及びリング溝部から選ばれた少なくとも１つの部位に上記陽極酸化皮膜を備えていることを特徴とする請求項１又は２に記載のアルミニウム合金製部品。
【請求項４】
スカート部及びピストンピンボス部内周面以外の部位に上記陽極酸化皮膜を備えていることを特徴とする請求項３に記載のアルミニウム合金製部品。
【請求項５】
冠面部に施した陽極酸化皮膜面積の冠面部面積に対する比をａ、冠面裏部に施した陽極酸化皮膜面積の冠面裏部面積に対する比をｂとしたとき、ａ≧０．６及び／又はｂ≧０．８であることを特徴とする請求項３又は４に記載のアルミニウム合金製部品。
【請求項６】
冠面部には、燃焼室リップ部ピン方向を除く部位に陽極酸化皮膜が形成されていることを特徴とする請求項３〜５のいずれか１つの項に記載のアルミニウム合金製部品。
【請求項７】
内燃機関用の吸気弁であって、上記陽極酸化皮膜を傘表部及び傘裏部の少なくとも一方に備えていることを特徴とする請求項１又は２に記載のアルミニウム合金製部品。
【請求項８】
上記傘表部及び傘裏部の少なくとも一方の平均熱放射率が０．５以上であることを特徴とする請求項７に記載のアルミニウム合金製部品。
【請求項９】
上記傘表部及び傘裏部の少なくとも一方の平均熱放射率が０．７以上であることを特徴とする請求項７に記載のアルミニウム合金製部品。
【請求項１０】
軸端部、フェース部、ステム部及びコッター溝部から成る群から選ばれた少なくとも１つの部分、又は全面に上記陽極酸化皮膜を備えていることを特徴とする請求項７〜９のいずれか１つの項に記載のアルミニウム合金製部品。
【請求項１１】
軸端部、フェース部、ステム部及びコッター溝部に形成された陽極酸化皮膜の成長層が取り除かれ、浸透層及びバリア層が残してあることを特徴とする請求項１０に記載のアルミニウム合金製部品。
【発明の詳細な説明】
【技術分野】
【０００１】
本発明は、所定部位に陽極酸化皮膜を備え、例えば、自動車用エンジンなどの内燃機関におけるバルブやピストン、シリンダーブロックなどに好適に用いられるアルミニウム合金製部品に関するものである。
【背景技術】
【０００２】
自動車エンジンなどの内燃機関に用いられるアルミニウム合金製部品においては、耐熱亀裂性や耐凝着性の向上を目的として、硬質アルマイトの陽極酸化処理が適用されている。
例えば、主にＡＣ８Ａ材（Ａｌ−Ｓｉ−Ｃｕ−Ｎｉ−Ｍｇ系合金鋳物材）にＴ６処理を施して用いられる内燃機関用ピストンにおいては、ディーゼルエンジン用（図１参照）では、燃焼室リップ部の亀裂対策を目的として、ガソリンエンジン用（図２参照）では、リング溝部の高温での凝着防止を目的として、安価で量産性が高いことから、上記のような陽極酸化処理が広く適用されている。
【０００３】
ところが、このように耐熱亀裂性及び耐凝着性の向上を目的として施す陽極酸化処理は、表面の熱放射能を向上させる一方で、形成される陽極酸化皮膜の熱伝導性が母材であるアルミニウム合金よりも低いことや、母材と陽極酸化皮膜の界面に発生する熱障壁層のために、熱流れが悪くなるという弊害もある。
【０００４】
そこで、特許文献１には、少なくともピストンの上端面、側部摺動面、リング溝面及びピストンピン軸受部内周面に、アルマイト処理を施すことが提案されており、これによって、燃焼室からの熱がピストンに伝達されないことによる熱損失低減効果が得られるとしている。
【特許文献１】特開昭６３−２８９３７０号公報
【０００５】
一方、内燃機関において吸気弁は、燃料が供給されるインテークマニホールドと燃焼室との間の連通と遮断を行うものであるが、遮断時には吸気弁自体が保有する熱によって、供給される燃料の気化を促進させ、燃料の円滑な吸入を助け、燃料を易燃焼状態にする機能をも有している。
また、燃焼の気化の促進がもたらす気化潜熱による燃焼室からの抜熱により吸気温度を低下させる機能も有している。
【０００６】
このような内燃機関用吸気弁には、従来、耐熱性（高温での耐酸化性）と疲労強度を重視して、ＪＩＳ  Ｇ  ４３１１に規定されるＳＵＨ１、３、４、１１の耐熱鋼を用いてきた（例えば、特許文献２参照）。
また、近年では、慣性重量を低減し、動作中のロスをなくしエンジン性能をより向上させる試みがなされており、特に、低比重で高温強度に優れたチタン合金を用いた吸気弁では、現在主流の耐熱鋼を用いた吸気弁より４０％程度の軽量化が可能となり、それに伴って高速性能も１０％程度向上すると言われている（例えば、特許文献３参照）。
【特許文献２】特開平１０−８１９０２号公報
【特許文献３】特開平８−１４４７２２号公報
【発明の開示】
【発明が解決しようとする課題】
【０００７】
しかしながら、内燃機関では、アルマイト処理による断熱効果によって、ピストンへの熱の流出量は少なくなるものの、表面のアルマイト層に熱が溜まることによって吸気温度が上昇して、耐ノッキング性が悪化し、結果的に燃焼効率改善効果が得られないといった問題が起こる。
【０００８】
また、このような内燃機関に適用されている他のアルミニウム部品においても、燃焼効率向上のために、耐熱性及び耐凝着性と共に、良好な熱伝達性及び熱放射性が要求されている。
【０００９】
すなわち、上記特許文献２や特許文献３に記載されている高温での耐酸化性と疲労強度を重視した耐熱鋼から成る吸気弁や、軽量化を重視したチタン合金製の吸気弁においては、熱伝導率がそれぞれ２５Ｗ／ｍ／Ｋ程度、８Ｗ／ｍ／Ｋ程度と低く、熱が吸気弁中を逃げにくいため、燃焼室温度を低減することによる耐ノック性改善、省燃費効果及び出力改善効果が得られにくいという問題があることから、吸気弁材料として熱伝導に優れたアルミニウム合金を使用することが考えられる。
ところが、通常の耐熱鋼製吸気弁の鍛造肌に対して、アルミニウム合金製吸気弁の鍛造表面の熱放射率が低く（鋼酸化面の熱放射率が０．６程度であるのに対して、アルミニウム表面の熱放射率は０．１以下）、このため、材料自体は熱伝導率に優れ、傘表から傘裏への熱伝達は良好であるものの、傘表部を通じて行なわれる燃焼室内からの受熱（熱吸収）や傘裏部を通じて行なわれる燃料への放熱（熱放射）が少ないという問題がある。
【００１０】
本発明は、内燃機関用のピストンや吸気弁など、従来のアルミニウム合金製部品における熱伝導や熱放射性に関する上記問題に着目してなされたものであって、その目的とするところは、熱伝導に優れたアルミニウム合金から成るものでありながら、熱伝達のネックとなっている陽極酸化皮膜と母材との界面における熱伝達能や、表面における熱放射性を向上させることができ、もって耐熱性及び耐凝着性と良好な熱伝達性及び熱放射性を両立させることができるアルミニウム合金製部品を提供することにある。
【課題を解決するための手段】
【００１１】
本発明者らは、上記目的を達成すべく鋭意検討を重ねた結果、アルミニウム合金母材の表面に形成される陽極酸化皮膜中に熱放射性及び熱伝導性に優れた銀（Ａｇ）や銅（Ｃｕ）を含有させること、特に母材との界面側にこれら金属を偏在させることによって、上記課題が解決できることを見出し、本発明を完成するに到った。
【００１２】
すなわち、本発明は上記知見に基づくものであって、本発明のアルミニウム合金製部品は、陽極酸化皮膜を備えたアルミニウム合金から成る部品における上記陽極酸化皮膜が銀及び／又は銅を含有していることを特徴とし、より好適には、これら金属がアルミニウム合金母材との界面に偏在しており、母材との界面から少なくとも１μｍまでの範囲に２〜３０質量％の銀及び／又は銅を含有していることを特徴としている。
【発明の効果】
【００１３】
本発明によれば、熱伝導性に優れたアルミニウム合金母材の表面に、熱放射率と共に熱伝導率が高い銀や銅を含有する陽極酸化皮膜を形成したため、熱放射性に優れる陽極酸化皮膜の熱伝導性が銀や銅を含有することによって改善される。特に、アルミニウム合金と陽極酸化皮膜の界面に、上記銀や銅が偏在、すなわち周囲よりも高濃度に介在することにより、当該界面部における熱障壁が解消され、陽極酸化皮膜本来の熱放射性を損なうことなく界面の熱伝導性を改善することができ、耐熱性及び耐凝着性と良好な熱伝達性及び熱放射性を両立させて、燃焼効率を改善することができる。
【発明を実施するための最良の形態】
【００１４】
以下、本発明のアルミニウム合金製部品について、さらに詳細に説明する。なお、本明細書において、「％」は特記しない限り質量百分率を表すものとする。
【００１５】
本発明のアルミニウム合金製部品は、上記したように、所定部位に陽極酸化皮膜を備え、陽極酸化皮膜中、望ましくはアルミニウム合金母材との界面側の少なくとも１μｍまでの範囲に、２〜３０％の銀若しくは銅、またはその両方を偏在させたものであって、例えば、ピストン、吸排気弁、シリンダーヘッド、シリンダーブロック、コンプレッサーハウジング、ピストンリング、オイルパンなどのエンジン部品に適用することができる。
【００１６】
本発明において、上記のような銀及び／又は銅を含有する陽極酸化皮膜を形成するには、常法による陽極酸化処理に際して、硝酸銅、硫酸銅、硝酸銀、硫酸銀などを添加することによって、銅イオンや銀イオンを含有させた硫酸や蓚酸などから成る電解液を用いればよい。
このときの電解液中の銅や銀の濃度としては、１０〜３０ｇ／Ｌ程度とすることが望ましく、陽極酸化皮膜中における銀や銅の含有量の調整は、電解液中のこれら金属の濃度や、陽極酸化処理の条件、処理時間を増減することによって行うことができる。
【００１７】
また、上記陽極酸化皮膜の厚さとしては、２〜１００μｍ程度とすることが望ましい。
すなわち、陽極酸化皮膜の厚さが２μｍに満たない場合には、陽極酸化皮膜形成による効果が十分に発揮されず、逆に１００μｍを超えると、母材への皮膜追従性が悪化し、皮膜割れを起こすことがある。
【００１８】
さらに、陽極酸化皮膜の熱伝導率を向上させるための添加成分である銀や銅は、酸化皮膜の母材との界面側にある程度以上偏在していることが望ましく、具体的には母材との界面から少なくとも１μｍまでの範囲におけるこれら金属の含有量が合計で２％以上となるようにすることが好ましく、これによって、陽極酸化皮膜と母材との界面における熱障壁を緩和し、熱伝導率を向上させることができる。
一方、上記金属の界面部における含有量が３０％を超えた場合には、界面の剥離強度が低下する可能性があるため、これら金属濃度の上限を３０％とすることが望ましい。
【００１９】
なお、陽極酸化皮膜の母材界面側に銀や銅を重点的に含有させるには、これら金属イオンを含有しない電解液を用いた陽極酸化処理に引き続いて、銀や銅イオンを含む上記したような電解液中で陽極酸化処理を施すことによって行うことができる。
また、このような陽極酸化皮膜中の上記金属の含有量は、例えばＥＰＭＡ（Ｘ線マイクロアナライザー）によって求めることができる。
【００２０】
図１は、アルミニウム合金製部品の一例として、ディーゼルエンジン用ピストンの構造及び各部の名称を説明する断面図であって、当該ディーゼルエンジン用ピストンは、円筒状をなし、その頂面に浅い燃焼室が設けてあり、燃焼室の底部が冠面部Ｃ、その側面部が冠面部リップ部ピン方向Ｃｐ、冠面部リップ部垂直方向Ｃｖとなっていると共に、その裏側が冠面裏部Ｃｂとなっている。
なお、方向とはエンジンの前後方向をＦｒ−Ｒｒ方向と表わしており、ピストンピンが挿入されている方向から９０°を示す。
また、当該ピストンの側面上方位置には、トップリング溝Ｇｔ、セカンドリング溝Ｇｓ及びオイルリング溝Ｇｏから成るリング溝部Ｇｒが形成され、それぞれピストンリングが嵌合されるようになっていると共に、当該リング溝部Ｇｒの下方側がスカート部Ｓとなっており、コネクティングロッドを連結するためのピストンピンが挿入されるピストンピンボス部Ｂｐが当該スカート部Ｓを貫通する状態に形成されている。
【００２１】
他方、図２は、ガソリンエンジン用ピストンの構造及び各部の名称を説明する断面図であって、当該ピストンは、その頂面に燃焼室がなく、平らな冠面部Ｃとなっていることを除いて、上記したディーゼルエンジン用と概ね同様の円筒状をなしている。
【００２２】
本発明のアルミニウム合金製部品は、例えば上記のようなピストンに適用することができ、この場合には、当該ピストンの各部位のうち、特に冠面部Ｃ、冠面裏部Ｃｂ若しくはリング溝部Ｇｒ、又はこれらの２個所以上の部位に上記のような銀や銅の偏在を伴う陽極酸化皮膜を形成することが望ましく、これによって、ピストンの冠面部Ｃにおいては熱亀裂の抑制と燃焼室からの熱吸収を高め、冠面裏部Ｃｂにおいてはエンジンオイルへの熱捨てを促進し、リング溝部Ｇｒにおいては耐凝着性の向上とピストンリングへの熱伝達を向上させることができ、部品信頼性と燃焼室冷却性能を両立させることが可能になる。
【００２３】
さらには、上記ピストンのスカート部Ｓとピストンピンボス部Ｂｐの内周面を除く部位に上記のような陽極酸化皮膜を形成することもでき、これによって、摺動性を損なうことなく、上記した冠面部Ｃ、冠面裏部Ｃｂ及びリング溝部Ｇｒ以外の部位からの抜熱促進を実現することができる。
なお、ピストンのスカート部Ｓとピストンピンボス部Ｂｐの内周面に陽極酸化皮膜を形成した場合には、燃焼室の冷却効果は見込まれるものの、摺動特性に悪影響を及ぼし、フリクションの悪化や焼き付きにつながることになることから、望ましくない。
【００２４】
また、上記ピストンの冠面部Ｃ及び冠面裏部Ｃｂにおける陽極酸化処理面積としては、冠面部についてはその全面積の６０％以上、冠面裏部についてはその８０％以上に陽極酸化皮膜を形成することが望ましく、冠面部及び冠面裏部の一方又は両方がこのような条件を満足することによって、効果的に燃焼室冷却性能を得ることができる。
すなわち、冠面部における陽極酸化皮膜面積がその６０%に満たない場合には、ピストン燃焼室からの入熱不足となるために、燃焼室冷却性能不足となる可能性があり、冠面裏部における陽極酸化皮膜面積がその８０%に満たない場合には、オイルへの排熱不足となることによって、燃焼室冷却性能不足となる傾向があることによる。
【００２５】
そして、陽極酸化処理を施すことによって陽極酸化皮膜と母材の界面には引張応力が残留することから、ディーゼルエンジン用ピストンのように、冠面にリップ部を持ち、このリップ部のピストンピン方向に高い引張応力が発生する場合には、この部位に陽極酸化層が存在すると引張応力がより大きなものとなって、熱亀裂が逆に助長されてしまう。したがって、ピストン冠面部に施す陽極酸化処理に際して、燃焼室リップ部ピン方向を除いて陽極酸化処理を施すことによって、当該部分を除いて陽極極酸化皮膜を形成することが望ましく、これによって冠面部リップ部ピン方向において、アルマイト層母材に生じる引張応力による亀裂発生を防止することができる。
【００２６】
図３は、アルミニウム合金製部品の他の例として、内燃機関用吸気弁の基本構造を示す斜視図であって、当該吸気弁は、軸状のステム部Ｓと傘部から構成され、ステム部Ｓの軸端部Ｅに近い位置には、バルブスプリングを係止するリテーナを固定するためのコッターを受け入れるコッター溝部Ｇが形成されている一方、傘部は、エンジンの燃焼室側に面する傘表部Ｈｆと、その裏面側でインテークマニホールド側に面する傘裏部Ｈｂと、この傘裏部Ｈｂの外周側に円錐状に形成され、弁座に密着するフェース部（バルブフェース）Ｆを備えている。
【００２７】
本発明のアルミニウム合金製部品は、上記のような吸気弁にも適用することができ、この場合には、高熱伝導性のアルミニウム材料により形成した吸気弁に、高熱放射率かつ高熱伝導率である銀若しくは銅、又はこれらの双方を含有する陽極酸化皮膜を傘表部若しくは傘裏部、又はその両方に施すことによって、０．８５程度の熱放射率を有し、本来的に熱放射性に優れるものの、熱伝導率が低いという陽極酸化皮膜の欠点を改善して、上記陽極酸化皮膜を熱放射性、熱伝導性共に優れたものとし、もって傘表からの入熱（熱吸収）と傘裏からの熱放射を促進し、当該吸気弁を介した燃焼室内の熱放出を活発化して、燃焼室内の温度を低減させ、内燃機関の燃費向上を図るようにすることができる。
【００２８】
図４は、吸気弁を介した熱移動の様子を未処理のアルミニウム合金から成る従来の吸気弁（ａ）と、銀や銅を含有する上記陽極酸化皮膜を傘表及び傘裏に形成した本発明の吸気弁（ｂ）とで比較した概念図であって、未処理の吸気弁においては、図４（ａ）に示すように傘表部Ｈｆにおける熱放射率が低いことから、燃焼室で発生した燃焼エネルギーの多くが傘表部Ｈｆで反射されて、ほとんど吸収することができず、傘部内での熱伝導は良好であるものの、傘裏部Ｈｂにおける熱放射率も低いために、傘裏部Ｈｂからの熱放射もわずかなものとなる。
これに対して、本発明の吸気弁においては、銀や銅を含有し、熱放射性、熱伝導性に優れた陽極酸化皮膜Ｏｆを傘表部Ｈｆ及び傘裏部Ｈｂに形成したことによって、図４（ｂ）に示すように、燃焼エネルギーの多くを傘表部Ｈｆに形成した陽極酸化皮膜Ｏｃを介して吸収することができ、傘部内を円滑に伝導して、傘裏部Ｈｂの陽極酸化皮膜Ｏｃを介して大量の熱が放出されることになる。
【００２９】
母材との界面部に銀及び／又は銅が偏在する上記陽極酸化皮膜を形成した吸気弁の傘表部や傘裏部における平均熱放射率については、０．５以上であることが望ましく、これによって燃料霧化促進による大幅な燃費向上を図ることができる。
【００３０】
また、上記平均熱放射率を０．７以上とすることがさらに望ましく、これによって燃料気化潜熱促進（燃料気化を促進させて、その際の気化潜熱で燃焼室温度を低下させる）による大幅な燃費向上効果を得ることができる。
なお、平均熱放射率とは、ＪＩＳ  Ｒ  １８０１に従う黒体との赤外放射スペクトル比を意味し、例えばＦＴＩＲによって測定することができる。また、厚膜化及び母材の高合金化による皮膜の黒化で陽極酸化皮膜の平均熱放射率を調整することができる。
【００３１】
なお、上記したように、陽極酸化皮膜の熱伝導率を向上させるために添加する銀や銅は、酸化皮膜の母材との界面側に偏在していることが望ましく、これによって、陽極酸化皮膜と母材との界面における熱障壁を緩和し、吸気弁としての熱伝導率を向上させ、燃料霧化促進及び燃料気化潜熱促進を図ることができる。
【００３２】
上記吸気弁においては、上記した傘部に加えて、軸端部Ｅ、フェース部Ｆ、ステム部Ｓ若しくはコッター溝部Ｇ、又はこれらの複数個所、さらには必要に応じて当該吸気弁の全体に、同様の陽極酸化皮膜を形成するようになすことができ、これによってこれら摺動部位の耐摩耗性や耐凝着性を向上させることができる。
【００３３】
また、上記陽極酸化皮膜は表面に位置し、成長層と浸透層から形成されるポーラス層と、ポーラス層と母材との間に存在するバリア層を備えたものとなるが、これらのうち成長層は浸透層と比較し多孔質のものであって、浸透層より摩耗し易く、また摩耗粉が砥粒として機能することから、上記した軸端部Ｅ、フェース部Ｆ、ステム部Ｓ及びコッター溝部Ｇに形成された陽極酸化皮膜については、その成長層を予め取り除き、浸透層とバリア層を残すようにすることが望ましく、これによって、当該吸気弁の初期摩耗時における摩耗粉の低減を図り、アルミナによる摺動部位への攻撃を緩和することができるようになる。
なお、本発明において、成長層とは基材表面から成長した多孔質層、浸透層とはアルミニウム基材内部に浸透した多孔質層、さらにバリア層とは基材ポーラス層間に現れる層を意味する。
【実施例】
【００３４】
以下、本発明を実施例により更に詳述するが、本発明はこれらの実施例のみに限定されるものではない。
【００３５】
ＡＣ８Ａ合金のＴ６処理材（溶体化処理後、人口時効処理）を用いて、図２に示したガソリンエンジン用ピストンを作製し、以下の実施例１〜３に供した。
【００３６】
（実施例１）
上記ガソリンエンジン用ピストン素材に対して、冠面裏部Ｃｂ以外をマスキングした状態で、希硫酸を電解液として、５Ａ／ｄｍ２の電流密度の直流電流により、２０分間の陽極酸化処理を施した後、１５ｇ／Ｌの銀を含有する希硫酸を電解液とし、１３〜２０Ｖの交流電圧を０〜２０分間付加することによって、冠面裏部Ｃｂにそれぞれ厚さ５０μｍの陽極酸化皮膜を形成したピストンを作製した。この陽極酸化皮膜表面の平均熱放射率をＦＴＩＲによって測定したところ、０．８６であり、ＥＰＭＡによって陽極酸化皮膜と母材の界面１μｍの範囲における銀の含有量を測定した結果、０〜３５％の銀が偏在していること、及び銀含有層はさらに５μｍまで厚くなっていることが確認された。
【００３７】
このように冠面裏部Ｃｂのみに陽極酸化処理を施し、陽極酸化皮膜と母材との界面部における銀含有量を変化させたピストンをそれぞれエンジンに組み込み、エンジンの回転数を１２００ｒｐｍ、２０００ｒｐｍ、４０００ｒｐｍ、６４００ｒｐｍとしてそれぞれ１時間づつ連続運転した場合の性能試験を行い、陽極酸化皮膜形成による燃焼室の冷却に基づく燃費向上効果について調査した。
この結果を図５に示す。なお、当該図において縦軸は、銀の含有量が２％の場合の燃費向上代を「１」とする相対値を示している。
【００３８】
図５から、銀含有量が２％以上の範囲において、燃焼室冷却による燃費向上効果が上昇していることがわかる。
これは銀含有量の上昇に伴い、陽極酸化皮膜と母材の界面の熱障壁が緩和され、伝熱が促進されることによるものと考えられる。
【００３９】
なお、銀含有量の増加と共に、さらなる熱伝達向上効果が見込まれるが、摺動部位において陽極酸化皮膜は耐剥離性が求められるため、図６に示すように、剥離強度の低下が認められない３０％までが好適な銀含有量と認められる。
なお、図６は、ＪＩＳ  Ｈ  ８６８２−１にしたがって求めたものである。往復運動評価摩耗試験において、皮膜−母材間の粒界剥離が発生する荷重の比を剥離強度比とした。  
【００４０】
（実施例２）
上記ガソリンエンジン用ピストン素材に対して、陽極酸化皮膜の不要部をマスキングした状態で、希硫酸を電解液として、５Ａ／ｄｍ２の電流密度の直流電流により、２０分間の陽極酸化処理を施した後、１５ｇ／Ｌの銀を含有する希硫酸を電解液として、１４Ｖの交流電圧を４分間付加することによって、冠面部Ｃ、冠面裏部Ｃｂ、リング溝部Ｇｒのトップリング溝Ｇｔ、リング溝部Ｇｒ全部、さらにスカート部Ｓ及びピストンピンボス部Ｂｐの内周面以外の全面にそれぞれ厚さ５０μｍの陽極酸化皮膜を形成したピストンをそれぞれ作製した。
この陽極酸化皮膜表面の平均熱放射率は０．８６であり、ＥＰＭＡによって陽極酸化皮膜と母材の界面１μｍの範囲における銀の含有量を測定した結果２％の銀が偏在していることが確認された。
【００４１】
そして、このように各部に陽極酸化処理を施し、陽極酸化皮膜と母材との界面部に２％の銀を含有するピストンをそれぞれエンジンに組み込み、上記同様の性能試験を行い、ピストン各部に対する陽極酸化皮膜形成による燃焼室の冷却に基づく燃費向上効果について調査した。なお、このとき、界面に銀を含まないものを比較対象とした。この結果を図７に示す。
【００４２】
図７から明らかなように、冠面部Ｃ、冠面裏部Ｃｂ、トップリング溝部Ｇｔ、リング溝部Ｇｒ全面に陽極酸化皮膜を施した場合、これらの全てが燃焼室冷却による燃費向上に貢献していることがわかる。
【００４３】
すなわち、冠面部Ｃは燃焼室からの熱吸収の促進を、冠面裏部Ｃｂはエンジンオイルへの熱捨ての促進を、リング溝部Ｇｒはピストンリングへの熱伝達の促進をそれぞれ実現し、燃焼室冷却に寄与している。
また、リング溝部Ｇｒにおいては、最も高温側に存在するトップリング溝Ｇｔに陽極酸化皮膜を形成する方が燃焼室冷却の効果をより有効なものとすることができる。
【００４４】
さらに、ピストンスカート部Ｓ及びピストンピンボス部Ｂｐを除いた全面に処理した場合には、さらなる燃費向上効果を得ることができる。これは、陽極酸化皮膜層と母材の界面に存在する銀が熱のパスを形成し、部品内での熱伝達が促進されていることによる。
このとき、ピストンスカート部Ｓ及びピストンピンボス部Ｂｐに陽極酸化皮膜を形成した場合でも、燃焼室冷却効果の向上が見込まれるが、エンジン作動時の摺動特性に悪影響を及ぼし、フリクションの悪化や焼き付きにつながるため、処理部位から除外した。
【００４５】
（実施例３）
上記ガソリンエンジン用ピストン素材に対して、それぞれ冠面部Ｃ及び冠面裏部Ｃｂ以外をマスキングすると共に、冠面部Ｃ及び冠面裏部Ｃｂについてもマスキング面積をそれぞれ変化させた状態で、希硫酸を電解液として、５Ａ／ｄｍ２の電流密度の直流電流により、２０分間の陽極酸化処理を施した後、１５ｇ／Ｌの銀を含有する希硫酸を電解液として、１４Ｖの交流電圧を４分間付加することによって、それぞれ冠面部Ｃ及び冠面裏部Ｃｂにおける陽極酸化皮膜面積が異なるそれぞれ７種のピストンをそれぞれ作製した。
この陽極酸化皮膜の厚さはそれぞれ５０μｍ、表面の平均熱放射率は０．８６であり、ＥＰＭＡによって陽極酸化皮膜と母材の界面１μｍの範囲における銀の含有量を測定した結果２％の銀が偏在していることが確認された。
【００４６】
そして、このように冠面部Ｃにのみ陽極酸化処理を施し、冠面部面積に対する陽極酸化皮膜面積の比ａ（ａ＝冠面部陽極酸化皮膜面積／冠面部面積)と、冠面裏部Ｃｂにのみ陽極酸化処理を施し、冠面裏部面積に対する陽極酸化皮膜面積の比ｂ（ｂ＝冠面裏部陽極酸化皮膜面積／冠面裏部面積)をそれぞれ０〜１の範囲で変化させたピストンをそれぞれエンジンに組み込み、上記同様の性能試験を行い、燃焼室の冷却に基づく燃費向上効果について調査した。その結果を図８に示す。なお、このときの比較対象は界面に銀を含まないものとした。
【００４７】
図８から明らかなように、ａ≧０．６、又はｂ≧０．８の範囲において、ピストン内部での熱伝達が促進され、燃焼室冷却による燃費向上効果が向上していることがわかる。
【００４８】
急冷凝固アルミニウム粉末合金を用いて、図３に示した形状の内燃機関用吸気弁（ステム部の径：５．５ｍｍ、長さ：９０．２ｍｍ、傘部の径：３３．８ｍｍ、高さ：１４．５ｍｍ）を作製し、以下の各実施例に供した。
【００４９】
（実施例４）
上記吸気弁素材に対して、希硫酸を電解液として、４Ａ／ｄｍ２の電流密度の直流電流により、３０分間の陽極酸化処理を施した後、１５ｇ／Ｌの銀を含有する希硫酸を電解液とし、１４Ｖの交流電圧を４分間付加することによって、傘部に厚さ５０μｍの陽極酸化皮膜を形成した吸気弁を作製した。この陽極酸化皮膜表面の平均熱放射率をＦＴＩＲによって測定したところ、０．８６であり、ＥＰＭＡによって陽極酸化皮膜の母材との界面から３μｍの範囲には２．０％の銀が偏在していることが確認され、それ以外では銀は確認されなかった。
【００５０】
このとき、傘表部のみに陽極酸化皮膜を形成したグループと、傘裏部のみに陽極酸化皮膜を形成したグループとに区分し、傘表部及び傘裏部にそれぞれ一部にマスキングを施し、マスキング面積を変えることによって、傘表部及び傘裏部の平均熱放射率をそれぞれ変化させた。
【００５１】
それぞれ傘表部及び傘裏部のみに陽極酸化処理を施し、平均熱放射率の異なる各吸気弁をそれぞれエンジンに組み込み、エンジンの回転数を１０００ｒｐｍ、２０００ｒｐｍ、４０００ｒｐｍ、６０００ｒｐｍとしてそれぞれ１時間づつ連続運転した場合の性能試験を行い、霧化促進による燃費向上効果の変化代に対する平均熱放射率の影響を傘表部に陽極酸化皮膜を形成した吸気弁と、傘裏部に陽極酸化皮膜を形成した吸気弁とについて調査した。
この結果を図９に示す。なお、当該図において縦軸は、平均熱放射率が０．５の場合の燃費向上代を「１」とする相対値を示し、傘表部のみに陽極酸化皮膜を形成した吸気弁の場合を●印で、傘裏部にのみ陽極酸化皮膜を形成した吸気弁の場合を◆印で表している。
【００５２】
図９から、傘表部、傘裏部のいずれに酸化皮膜を形成した吸気弁においても、平均熱放射率が０．５以上の範囲において、霧化促進による燃費向上効果が上昇していることが分かる（図１０参照）。
【００５３】
（実施例５）
上記同様の性能試験を行い、気化潜熱による抜熱促進がもたらす燃費向上効果の変化代に対する平均熱放射率の影響を傘表部に陽極酸化皮膜を形成した吸気弁と、傘裏部に陽極酸化皮膜を形成した吸気弁とについて調査した。
この結果を図１１に示す。なお、この図においても縦軸は、図９と同様に平均熱放射率が０．５の場合の燃費向上代を「１」とする相対値を示し、傘表部のみに陽極酸化皮膜を形成した吸気弁の場合を●印で、傘裏部にのみ陽極酸化皮膜を形成した吸気弁の場合を◆印で表している。
【００５４】
図１１から明らかなように、傘表部、傘裏部のいずれに酸化皮膜を形成した吸気弁においても、平均熱放射率が０．７以上の範囲において、気化潜熱による燃費向上効果が上昇していることが分かる（この効果はシリンダヘッド中央温度を測定した図１２参照）。
【００５５】
（実施例６）
上記吸気弁素材に対して、希硫酸を電解液として、４Ａ／ｄｍ２の電流密度の直流電流により、３０分間の陽極酸化処理を同様に施した後、１５ｇ／Ｌの銀を含有する希硫酸を電解液とし、１３〜２０Ｖの交流電圧を０〜２０分間付加することによって、傘表部及び傘裏部のみに銀含有量の異なる厚さ５０μｍの陽極酸化皮膜をそれぞれ形成した吸気弁を作製した。
この陽極酸化皮膜表面の平均熱放射率を同様に測定したところ、０．８６であり、ＥＰＭＡによって陽極酸化皮膜の母材との界面から１μｍの範囲における銀含有量を測定したところ、０〜２５％の範囲で変化していることが確認された。銀含有層はさらに５μｍまで厚くなっているのが確認された。
【００５６】
これら銀含有量の異なる陽極酸化皮膜を傘表部及び傘裏部のみに備えた吸気弁をそれぞれエンジンに組み込み、同様の性能試験を繰り返し、燃費向上効果の変化代に対する銀含有量の影響を傘表部にのみ陽極酸化皮膜を形成した吸気弁と、傘裏部にのみ陽極酸化皮膜を形成した吸気弁について調査した。
この結果を図１３に示す。なお、当該図において縦軸は、銀含有量が２％の場合の燃費向上代を「１」とする相対値を示し、傘表部のみに陽極酸化皮膜を形成した吸気弁の場合を●印で、傘裏部にのみ陽極酸化皮膜を形成した吸気弁の場合を◆印で表している。
【００５７】
図１３からは、傘表部、傘裏部のいずれに酸化皮膜を形成した吸気弁においても、陽極酸化皮膜の母材との界面から１μｍの範囲における銀含有量が２％以上の範囲において、燃費向上効果が上昇していることが分かる。
【００５８】
（実施例７）
上記吸気弁素材に対して、希硫酸を電解液としての直流陽極酸化処理の後、銀イオン含電解液による交流陽極酸化処理を施す上記実施例１と同様の条件によって、吸気弁の全体に同様の陽極酸化皮膜を約５０μｍの厚さに形成した。
このように作製した吸気弁と陽極酸化処理を施していない吸気弁をそれぞれエンジンに組み込み、上記同様の性能試験を実施し、試験終了後における吸気弁の軸端部Ｅ、フェース部Ｆ、ステム部Ｓ、コッター溝部Ｇの摩耗量を調査し、その結果をそれぞれ図１４〜１７に示す。
【００５９】
これらの図から明らかなように、陽極酸化処理を施すことにより吸気弁各部位の硬度及び耐凝着性が向上しているものと考えられ、性能試験後の摩耗量が減少することが分かる。
【００６０】
（実施例８）
吸気弁素材に対して、上記実施例７と同様の条件によって、吸気弁の全体に同様の陽極酸化皮膜を約５０μｍの厚さに形成したのち、当該吸気弁に形成された陽極酸化皮膜をその厚さの半分である２５μｍだけ研磨し、陽極酸化皮膜のうちの成長層を取り除き、浸透層及びバリア層を残した。
そして、このように作製した成長層のない吸気弁と、陽極酸化処理ままの吸気弁をそれぞれエンジンに組み込み、上記同様の性能試験を実施し、試験終了後の吸気弁のフェース部Ｆにおける摩耗量を調査した。その結果を図１８に示す。
【００６１】
図から明らかなように、陽極酸化処理後に成長層のみを研磨・除去することにより面圧が早期に安定し、しかも砥粒となるアルミナ粉が出難くなることから、性能試験終了後の摩耗量が減少することが分かる。
なお、浸透層及びバリア層まで除去した場合には、表面硬度低下が起こり耐摩耗性は劣化するものと考えられる。また、このような現象は、軸端部Ｅ、ステム部Ｓ、コッター溝部Ｇの各摺動部位についても同様に生じることは言うまでもない。
【００６２】
なお、上記各実施例においては、銀を含有する陽極酸化皮膜について説明したが、銅イオンを含む電解液を用いた陽極酸化処理による銅含有酸化皮膜についても、同様の効果が得られることが確認されている。
また、陽極酸化処理に際して、処理開始当初から銀イオンや銅イオンを含有する電解液を用いた場合でも、ある程度の効果が得られることは言うまでもない。また、平均熱放射率や銀や銅の含有量を少しでも増加させると、燃費向上効果が認められることは実施例で確認済みである。
【図面の簡単な説明】
【００６３】
【図１】ディーゼルエンジン用ピストンの構造及び各部の名称を説明する断面図である。
【図２】ガソリンエンジン用ピストンの構造及び各部の名称を説明する断面図である。
【図３】内燃機関用吸気弁の構造を例示する斜視図である。
【図４】吸気弁を介した熱放出の状況を未処理の吸気弁（ａ）と、所定の陽極酸化皮膜を傘部に形成した本発明の吸気弁（ｂ）とで比較して示す概念図である。
【図５】実施例１の結果として燃費向上代に及ぼす陽極酸化皮膜と母材との界面部に存在する銀含有量の影響を示すグラフである。
【図６】陽極酸化皮膜の剥離強度に及ぼす陽極酸化皮膜と母材との界面部に存在する銀含有量の影響を示すグラフである。
【図７】実施例２の結果として陽極酸化皮膜形成部位による燃費向上代の相違を示すグラフである。
【図８】実施例３の結果として燃費向上代に及ぼす冠面部及び冠面裏部における陽極酸化皮膜面積の割合の影響を示すグラフである。
【図９】実施例４の結果として燃料霧化促進に基づく燃費向上分に及ぼす平均熱放射率の影響を示すグラフである。
【図１０】燃料気化率に及ぼす平均熱放射率の影響を示すグラフである。
【図１１】実施例５の結果として気化潜熱による抜熱促進に基づく燃費向上分に及ぼす平均熱放射率の影響を示すグラフである。
【図１２】シリンダヘッド中央の温度に及ぼす平均熱放射率の影響を示すグラフである。
【図１３】実施例６の結果として燃費向上分に及ぼす陽極酸化皮膜の母材界面側における銀含有量の影響を示すグラフである。
【図１４】実施例７の結果として軸端部の摩耗量に対する陽極酸化皮膜の効果を示すグラフである。
【図１５】実施例７の結果としてフェース部の摩耗量に対する陽極酸化皮膜の効果を示すグラフである。
【図１６】実施例７の結果としてステム部の摩耗量に対する陽極酸化皮膜の効果を示すグラフである。
【図１７】実施例７の結果としてコッター溝部の摩耗量に対する陽極酸化皮膜の効果を示すグラフである。
【図１８】実施例８の結果としてフェース部の摩耗量に対する陽極酸化皮膜の成長層除去の効果を示すグラフである。
【符号の説明】
【００６４】
Ｃ    冠面部
Ｃｐ  冠面部リップ部ピン方向
Ｈｂ  傘裏部
Ｃｂ  冠面裏部
Ｇｒ  リング溝部
Ｓ    スカート部
Ｂｐ  ピストンピンボス部
Ｏｃ  陽極酸化皮膜
Ｈｆ  傘表部   
Ｈｂ  傘裏部
Ｅ    軸端部
Ｇ    コッター溝部
Ｓ    ステム部
Ｆ    フェース部
【図１】
2007284784.tif 000002
【図２】
2007284784.tif 000003
【図３】
2007284784.tif 000004
【図４】
2007284784.tif 000005
【図５】
2007284784.tif 000006
【図６】
2007284784.tif 000007
【図７】
2007284784.tif 000008
【図８】
2007284784.tif 000009
【図９】
2007284784.tif 000010
【図１０】
2007284784.tif 000011
【図１１】
2007284784.tif 000012
【図１２】
2007284784.tif 000013
【図１３】
2007284784.tif 000014
【図１４】
2007284784.tif 000015
【図１５】
2007284784.tif 000016
【図１６】
2007284784.tif 000017
【図１７】
2007284784.tif 000018
【図１８】
2007284784.tif 000019